(57)【要約】【課題】泥水材料の使用量を削減しつつ、塩水泥水の性状を改善することができる地中掘削用添加材を提供する。【解決手段】塩水に添加して塩水泥水を得るために用いる地中掘削用添加材であって、ベントナイトと、エーテル化度が１．０以上であるカルボキシメチルセルロースと、多価陽イオンと反応しゲル状物質を生成する粘稠剤と、を含有する地中掘削用添加材。【選択図】なし【特許請求の範囲】
【請求項１】
塩水に添加して塩水泥水を得るために用いる地中掘削用添加材であって、
ベントナイトと、
エーテル化度が１．０以上であるカルボキシメチルセルロースと、
多価陽イオンと反応しゲル状物質を生成する粘稠剤と、
を含有する地中掘削用添加材。
【請求項２】
前記ベントナイトは、清水に添加混練して３時間後のファンネル粘性が２０〜３６秒程度になるベントナイト種であり、前記塩水泥水の１ｍ３あたりの当該ベントナイト種の配合量が４０〜２２８ｋｇである請求項１に記載の地中掘削用添加材。
【請求項３】
前記塩水の塩分濃度が０．７５ｗ／ｖ％以上３．５ｗ／ｖ％以下である請求項１又は２に記載の地中掘削用添加材。
【請求項４】
塩水と、請求項１〜３の何れか一項に記載の地中掘削用添加材とを含有する塩水泥水であって、
ファンネル粘性が２０〜３６秒である塩水泥水。
【請求項５】
３０分間静置した後のブリーディング率が３％未満である請求項４に記載の塩水泥水。
【請求項６】
請求項４又は５に記載の塩水泥水の調製方法であって、
前記塩水に前記カルボキシメチルセルロースを添加してＣＭＣ溶液を作製する工程と、
前記塩水に前記ベントナイトを添加してベントナイト溶液を作製する工程と、
前記ＣＭＣ溶液と前記ベントナイト溶液とを、体積比率として９：９１〜１１：８９となるように混合した後に前記粘稠剤を添加する粘稠剤添加工程と、
を包含する塩水泥水の調製方法。
【発明の詳細な説明】
【技術分野】
【０００１】
本発明は、例えば、泥水シールド工法、地中連続壁工法等の泥水工法に用いられる地中掘削用添加材、塩水泥水、及び塩水泥水の調製方法に関する。
【背景技術】
【０００２】
従来、地下鉄、橋梁等の土木基礎工事、石油ボーリングや各種の鉱業用における深鉱用掘削において、騒音防止、安全性、経済性等の面から、掘削土砂を運搬するとともに、掘削壁を安定化させ、壁面の崩壊を防ぐ目的で、泥水シールド工法、連続壁工法等の泥水工法が採用されるケースが多い。泥水の主成分は、ベントナイトに代表される粘土鉱物と水であり、添加された粘土鉱物が掘削壁の土の粒子間に詰まり堆積し、マッドケーキと呼ばれる止水層が形成されるために壁面が安定化すると言われている。
【０００３】
このような泥水工法では、ベントナイト等を含有する多量の掘削土砂が発生するが、その廃棄時の簡便さから、泥水中のベントナイト含有量が低減される傾向にある。しかし、あまりにベントナイト等を低減すると、泥水粘度（ファンネル粘性）が低下して泥水が地層へ流出し、掘削壁を安定化させる能力が低下してしまうという欠点がある。これを解消するために、泥水には、カルボキシメチルセルロース等の泥水安定化剤が配合される。
【０００４】
上記の泥水工法において、清水を入手することが困難な状況下での施工では、泥水の混練に海水のような塩水を用いることがある。塩水を用いた場合のベントナイト泥水の性状劣化は周知の事実であり、この場合、ベントナイト泥水を使用するにあたって、ベントナイトを増量したり、これに合わせてカルボキシメチルセルロース等の添加材を用いたり、ソーダ灰及び／又は苛性ソーダによって海水を改質したり、といったような手法が講じられている。また、予め高濃度のベントナイト溶液を清水で混練しておき、それを海水で希釈して用いるといった手法がとられることもある。
【０００５】
なお、塩水にベントナイトを混練したものにカルボキシメチルセルロースを添加してなる塩水泥水は、例えば特許文献１にて知られている。
【先行技術文献】
【特許文献】
【０００６】
【特許文献１】特開２００３−７３６６３号公報（段落［００４６］［００４８］）
【発明の概要】
【発明が解決しようとする課題】
【０００７】
しかしながら、上述したベントナイトの増量や添加材の添加、海水の改質といった手法では、ベントナイトや添加材の使用量が莫大になる上に、材料自体が高価であるため、工事費が嵩むという問題点がある。また、予め高濃度のベントナイト溶液を混練しておいて使用の際に海水で希釈するという手法では、元となるベントナイト溶液が清水で混練することが前提であること、高濃度のベントナイト溶液を混練することには限界があるという問題点がある。
【０００８】
本発明は、上記の問題点に鑑みてなされたものであり、泥水材料の使用量を削減しつつ、塩水泥水の性状を改善することができる地中掘削用添加材、塩水泥水、及び塩水泥水の調製方法を提供することを目的とする。
【課題を解決するための手段】
【０００９】
上記課題を解決するための本発明に係る地中掘削用添加材の特徴構成は、
塩水に添加して塩水泥水を得るために用いる地中掘削用添加材であって、
ベントナイトと、
エーテル化度が１．０以上であるカルボキシメチルセルロースと、
多価陽イオンと反応しゲル状物質を生成する粘稠剤と、
を含有することにある。
【００１０】
本構成の地中掘削用添加材によれば、膨潤性能の高いベントナイトが塩水との懸濁によって高い粘性が速やかに得られるとともに、エーテル化度が１．０以上のカルボキシメチルセルロースによって塩水下でも高い粘性が発現される。また、塩水中では金属塩が各種イオン（例えば、Ｃａ２＋、Ｍｇ２＋、Ｎａ＋、Ｃｌ−、ＳＯ４２−）に遊離した状態で存在しているが、このうち特に多価陽イオン（例えば、Ｃａ２＋、Ｍｇ２＋）が粘稠剤と反応しゲル状の物質を生成することで粘度が上昇されるので、混練水として塩水を使用する条件下において、添加材を多量に使用しなくても、掘削壁を安定化させる能力を確保することができる。したがって、泥水材料の使用量を削減しつつ、塩水泥水の性状を改善することができる。
【００１１】
本発明に係る地中掘削用添加材において、
前記ベントナイトは、清水に添加混練して３時間後のファンネル粘性が２０〜３６秒程度になるベントナイト種であり、前記塩水泥水の１ｍ３あたりの当該ベントナイト種の配合量が４０〜２２８ｋｇであることが好ましい。
【００１２】
本構成の地中掘削用添加材によれば、塩水に混練される条件下においても、保水能力を向上させて非分離性を高めることができる。
【００１３】
本発明に係る地中掘削用添加材において、
前記塩水の塩分濃度が０．７５ｗ／ｖ％以上３．５ｗ／ｖ％以下であることが好ましい。
【００１４】
本構成の地中掘削用添加材によれば、塩分濃度が０．７５ｗ／ｖ％以上３．５ｗ／ｖ％以下の塩水下において、ベントナイトが塩水との懸濁によって高い粘性が発現されることに加え、上記塩分濃度条件下であれば、カルボキシメチルセルロースと粘稠剤との相乗的な増粘作用によって、良好な性状の塩水泥水を得ることができる。
【００１５】
上記課題を解決するための本発明に係る塩水泥水の特徴構成は、
塩水と、上記記載の地中掘削用添加材とを含有する塩水泥水であって、
ファンネル粘性が２０〜３６秒であることにある。
【００１６】
本構成の塩水泥水によれば、掘削時に掘削壁から地層への塩水泥水の流出が抑制されるので、掘削壁を安定化させることができる。
【００１７】
本発明に係る塩水泥水において、
３０分間静置した後のブリーディング率が３％未満であることが好ましい。
【００１８】
本構成の塩水泥水によれば、掘削壁の表層部に、マッドケーキと呼ばれる止水層が確実に形成されるので、掘削壁から地層への塩水泥水の流出を確実に抑えることができ、掘削壁を確実に安定化させることができる。
【００１９】
上記課題を解決するための本発明に係る塩水泥水の調製方法は、
上記記載の塩水泥水の調製方法であって、
前記塩水に前記カルボキシメチルセルロースを添加してＣＭＣ溶液を作製する工程と、
前記塩水に前記ベントナイトを添加してベントナイト溶液を作製する工程と、
前記ＣＭＣ溶液と前記ベントナイト溶液とを、体積比率として９：９１〜１１：８９となるように混合した後に前記粘稠剤を添加する粘稠剤添加工程と、
を包含することにある。
【００２０】
本構成の塩水泥水の調製方法によれば、地中掘削用添加材がムラなく混合されて、地中掘削用添加材が均一に配合された塩水泥水を得ることができる。
【図面の簡単な説明】
【００２１】
【図１】図１は、本発明の一実施形態に係る塩水泥水に配合されるベントナイトに関するファンネル粘性と比重との関係を示すグラフである。
【図２】図２は、良好な泥水を得るための混練水の塩分濃度と、添加材の種類（ベントナイトＡ、ＣＭＣ、粘稠剤）及び配合量との関係を示す説明図である。
【発明を実施するための形態】
【００２２】
以下、本発明の地中掘削用添加材、塩水泥水、及び塩水泥水の調製方法の具体的な実施形態について、図面を参照しながら説明する。ただし、本発明は、以下に説明する実施形態、実施例、及び図面に記載される構成に限定されることは意図しない。
【００２３】
＜塩水泥水＞
本発明に係る塩水泥水は、塩水と、地中掘削用添加材とを含有してなるものである。ここで、塩水とは、食塩水（塩化ナトリウム水溶液）を意味するものではなく、海水等の各種塩を含む水を意図する。
【００２４】
＜地中掘削用添加材＞
塩水に添加して塩水泥水を得るために用いる地中掘削用添加材は、ベントナイトと、エーテル化度が１．０以上であるカルボキシメチルセルロースと、多価陽イオンと反応しゲル状物質を生成する粘稠剤とを含有している。
【００２５】
［ベントナイト］
本発明において用いられるベントナイトは、モンモリロナイトを主成分とした高膨潤度のベントナイトである。本発明において用いられるベントナイトとしては、清水に添加混練して３時間後のファンネル粘性が、２０〜３６秒程度になるベントナイト種及び配合が好ましい。具体的には、図１のグラフに示される３種類のベントナイトＡ，Ｂ，Ｃのようなファンネル粘性（ＦＶ）が２０〜３６秒程度になるベントナイト種が好ましい。また、塩水下で安定させるためには、さらに泥水比重は１．１４以下が望ましい。ここで、ベントナイトＡ，Ｂ，Ｃの製造会社及び製品名は以下の通りである。
ベントナイトＡ：（株）タック社製、製品名：ＴＡＣ−αＩＩ
ベントナイトＢ：（株）タック社製、製品名：ＴＡＣ−α
ベントナイトＣ：（株）タック社製、製品名：ＴＡＣ−βＩＩ
【００２６】
ベントナイトと塩水との配合は、目標の比重を得るためのベントナイト溶液（塩水泥水）１ｍ３当たりのベントナイト及び塩水の配合を示す下記の表１に基づいて設定することができる。
【００２７】
【表１】
2020045406.tif 000002
【００２８】
本発明において用いられる塩水泥水の１ｍ３あたりのベントナイトの配合量は、好ましくは４０〜２２８ｋｇ／ｍ３であり、より好ましくは４０〜１００ｋｇ／ｍ３である。
【００２９】
［カルボキシメチルセルロース］
本発明において用いられるカルボキシメチルセルロース（以下、「ＣＭＣ」と称する。）は、エーテル化度が１．０以上、好ましくは１．３以上であり、塩水下でも高い粘性を発現するものである。ここで、エーテル化度とは、ＣＭＣの分子中に含まれるヒドロキシ基がカルボキシメチル基に置換されている度合であり、カルボキシメチル基に置換されているヒドロキシ基の数が多い程、エーテル化度は高くなる。通常、ＣＭＣは、金属イオン存在下において、分子中のヒドロキシ基同士で架橋され、増粘が阻害される。一方、カルボキシメチル基に置換されている度合が大きいと、分子の架橋反応は発生するが、アニオン部位が残ることで増粘が保たれる。したがって、高エーテル化度のＣＭＣは金属イオンによる影響が少ない。高エーテル化度ＣＭＣのエーテル化度は、１．０以上（例えば、１〜１．５）である。一般的なＣＭＣ（低エーテル化度ＣＭＣ）のエーテル化度は、０．６〜０．８程度であるが、本発明で使用されるＣＭＣのエーテル化度は１．３のものである。ここで、今回使用するＣＭＣは、ＳＩＮＯＣＭＣ  Ｃｏ．，ＬＴＤ社製で、製品名がＳＫ  ＨＥ−３である。
【００３０】
低エーテル化度ＣＭＣは、金属イオンが含まれる水中では、分子鎖が架橋され、粘度が著しく低下する。そのため、本発明では、金属イオンが含まれる水中であっても、影響を受けにくい高エーテル化度ＣＭＣを用いている。
【００３１】
低エーテル化度ＣＭＣと高エーテル化度ＣＭＣとを、清水及び海水でそれぞれ混練した場合の粘性の比較結果を下記の表２に示す。
【００３２】
【表２】
2020045406.tif 000003
【００３３】
上記の表２に示されるように、高エーテル化度のＣＭＣを添加材として使用した場合には、海水で混練し、且つ使用量が少なくても、低エーテル化度ＣＭＣを添加材として使用した場合よりも高い粘性を発現していることが分かる。なお、高エーテル化度ＣＭＣは、低エーテル化度ＣＭＣと比較して高粘性であるため、混練直後はダマになりやすい。そのため、予め海水に十分に溶解しておくことが望ましい。これにより、塩水泥水内にＣＭＣのダマができることを防ぐことができる。
【００３４】
本発明において用いられる高エーテル化度のＣＭＣの配合量は、塩水泥水の１ｍ３あたり１．８〜３．３ｋｇ／ｍ３が好ましく、２〜３ｋｇ／ｍ３がより好ましい。
【００３５】
［粘稠剤］
本発明において用いられる粘稠剤は、多価陽イオンと反応しゲル状物質を生成するものである。通常、塩水中に含まれる金属塩における塩分は、陽イオンと陰イオンとの形で存在することが多い。そのため、塩水中には、陽イオンが遊離した形で存在していることになり、陽イオンの中でも多価の陽イオン（例えば、Ｃａ２＋、Ｍｇ２＋）と粘稠剤とが反応して、塩水泥水の粘度が上昇する。粘稠剤としては、水ガラスを含む水ガラス系の粘稠剤が好ましい。水ガラスは、ＪＩＳ  Ｋ１４０８に示されるケイ酸ナトリウムを主成分としたものが挙げられる。下記化学反応式（１）及び（２）は、水ガラス系の粘稠剤を使用した場合の反応例である。なお、本発明において用いられる粘稠剤は、水ガラス系に限らず、多価陽イオンと反応しゲル状物質を生成するものであれば使用可能である。ここで使用する粘稠剤としては、例えば、（株）タック社製の製品名ＴＡＣ３Ｇが挙げられる。なお、水ガラス系以外の粘稠剤としては、例えば、アルギン酸ナトリウムやペクチン等が挙げられる。
【００３６】
【数１】
2020045406.tif 000004
【００３７】
【数２】
2020045406.tif 000005
【００３８】
本発明において用いられる粘稠剤の配合量は、塩水泥水の１ｍ３あたり１３．５〜２２ｋｇが好ましく、１５〜２０ｋｇ／ｍ３がより好ましい。
【００３９】
＜塩水泥水の調製方法＞
本発明に係る塩水泥水の調製方法は、以下の３つの工程を包含する。
（１）塩水にカルボキシメチルセルロースを添加する工程（ＣＭＣ添加工程）
（２）ベントナイトを添加して混練する工程（ベントナイト混練工程）
（３）粘稠剤を添加する工程（粘稠剤添加工程）
上記の各工程については、以降の実施例において具体的に説明する。
【実施例】
【００４０】
本発明の地中掘削用添加材、塩水泥水、及び塩水泥水の調製方法の具体的な実施例について図面を参照しながら説明する。
【００４１】
まず、塩水泥水の目標性状を示す複数の管理項目のそれぞれの管理値の条件について、下記の表３のように定めた。下記の表３に示された全ての管理値の条件を満足する塩水泥水は、泥水シールド工法、地中連続壁工法等の泥水工法に用いられる塩水泥水として好ましい性状、すなわち掘削土砂を運搬することができる適度な流動性を有するとともに、地層への流出を抑えて掘削壁を安定化させる粘性等を有するものとなる。
【００４２】
【表３】
2020045406.tif 000006
【００４３】
上記の表３の管理項目に示される水素イオン濃度、ファンネル粘性、ろ過水量、ケーキ厚及びブリーディング率のそれぞれの測定方法について以下に説明する。
【００４４】
［水素イオン濃度（ｐＨ）］
水素イオン濃度は、作液した塩水泥水にｐＨ試験紙の小片を浸し、標準変色表と比較してｐＨを読み取り測定する。
【００４５】
［ファンネル粘性（ＦＶ）］
ファンネル粘性は、ファンネル粘度計（株式会社西日本試験機製、製品名：Ｓ−２５１）を使用して測定する。まず、ファンネル粘度計におけるファンネル本体を付属三脚で鉛直に立つように支持し、上部に金剛付のフタを載せる。泥水採取容器（５００ｃｃ）で塩水泥水を口元一杯に採取した後、ファンネル本体下部の流出口を人差し指で塞ぎ、泥水採取容器で採取した塩水泥水試料をファンネル本体に流し込む。ファンネル本体下部の流出口の下方に泥水採取容器を置き、流出口を塞いでいる指を離し、塩水泥水が流出する時間（秒）を測定する。例えば、清水（塩水）のみでの流出時間は、１８．５±０．５秒となる。
【００４６】
［ろ過水量］
ろ過水量は、ＡＰＩ規格に準拠したろ過試験器（以下、「ＡＰＩろ過試験器」と称する。）を使用して測定する。ＡＰＩろ過試験器のシリンダにろ紙をセットし、シリンダ内に塩水泥水試料を３００ｍＬ流し込む。その後、シリンダをＡＰＩろ過試験器にセットし、シリンダの流出口下方に１００ｍＬのメスシリンダを置き、０．３ＭＰａの圧力で７．５分間加圧する。加圧してから７．５分後の流出したろ過水量を測定する。
【００４７】
［ケーキ厚］
ケーキ厚は、上記のろ過水量を測定した後におけるＡＰＩろ過試験器のシリンダ内のろ紙上に形成された泥膜の厚みを測定することによって求められる。測定する際には、ＡＰＩろ過試験器のシリンダ内のろ紙を取り外し、ろ紙表面に形成された泥膜を、清水を用いて静かに洗浄する。十分に洗浄後、ノギスを用いて泥膜の厚みを測定する。
【００４８】
［ブリーディング率］
ブリーディング率は、５００ｍＬのメスシリンダに塩水泥水を採取し、３０分静置後の塩水泥水上部の分離水からブリーディング率を測定する。例えば、５００ｍＬのメスシリンダ内で４５０ｍＬの目盛部分で泥水と分離水との境目が確認されたときには、分離水の量が５０ｍＬであるから、以下のようにしてブリーディング率が求められる。
ブリーディング率  ＝  ｛５０／５００ｍＬ｝  ×  １００  ＝  １０％
【００４９】
＜塩水泥水の調製方法＞
以下に述べる実施例１〜５において、塩水泥水は、以下のようにして調製される。まず、海水（塩水）に対してエーテル化度１．３のＣＭＣを添加してＣＭＣ溶液を作製する。一方、塩水にベントナイトを添加してベントナイト溶液を作製する。ＣＭＣ溶液を十分に混練するとともに、ベントナイト溶液を十分に混練し、両溶液を所定の体積比率（例えば、ＣＭＣ溶液：ベントナイト溶液＝９：９１〜１１：８９）で混合後に、塩水と反応し粘性を高める水ガラス系の粘稠剤を添加する（粘稠剤添加工程）。これにより、塩水泥水内に添加材がムラなく混合され、均一に配合された塩水泥水を得ることができる。なお、ＣＭＣ、ベントナイト、粘稠剤の添加・混練順序は、均一に配合されるために、上記の順が望ましいが、添加の順序が前後する調整方法の態様もあり得る。
【００５０】
上記の調製方法で得られた塩水泥水は、耐海水ベントナイトを使用せず、また、高エーテル化度ＣＭＣ及び粘稠剤のいずれか一方のみを使用した場合よりも、良好な粘度、ブリーディング率、ろ過水量を有するものとなる。
【００５１】
＜実施例１＞
図１のグラフに示される、清水に添加混練して３時間後のファンネル粘性が２０〜３６秒の範囲内にあるベントナイトＡ、Ｂ及びＣを用いて、下記の表４に示されるように、ＣＭＣ及び粘稠剤の配合量、並びに塩分濃度を一定にして塩水泥水を上記の調製方法にて調整した。
【００５２】
【表４】
2020045406.tif 000007
【００５３】
上記の表４に示されるように、ベントナイトＡ，Ｂ及びＣを用いた試料番号１，２及び３の塩水泥水では、目標性状を示す複数の管理項目の管理値の全ての条件を満足している。したがって、塩水泥水の調製に用いられるベントナイトとして、清水に添加混練して３時間後のファンネル粘性が、２０〜３６秒程度になるベントナイト種及び配合を選択することが重要であることが分かる。
【００５４】
＜実施例２＞
下記の表５に示されるように、ベントナイトＡ及び粘稠剤の配合量を固定し、ＣＭＣの配合量のみを変化させ、混練水で使用される海水の塩分濃度を一定にして塩水泥水を上記の調製方法にて調製した。
【００５５】
【表５】
2020045406.tif 000008
【００５６】
上記の表５に示されるように、ＣＭＣの配合量が１ｋｇ／ｍ３の場合（試料番号４を参照）、ブリーディング率（Ｂｒ）が管理値の条件（≦３％）を逸脱した。また、ＣＭＣの配合量が４ｋｇ／ｍ３の場合（試料番号７を参照）、ファンネル粘性（ＦＶ）が管理値の条件（２０〜３６秒）を逸脱した。したがって、高エーテル化度のＣＭＣの配合量の下限は２ｋｇ／ｍ３（許容値：−１０％、すなわち１．８ｋｇ／ｍ３）で、上限は３ｋｇ／ｍ３（許容値：＋１０％、すなわち３．３ｋｇ／ｍ３）であることが分かる。
【００５７】
＜実施例３＞
下記の表６に示されるように、ベントナイトＡ及びＣＭＣの配合量を固定し、粘稠剤の配合量のみを変化させ、混練水で使用される海水の塩分濃度を一定にして塩水泥水を上記の調製方法にて調製した。
【００５８】
【表６】
2020045406.tif 000009
【００５９】
上記の表６に示されるように、粘稠剤の配合量が１０ｋｇの場合（試料番号８を参照）、複数の管理項目のうちのブリーディング率が管理値の条件（３％）を逸脱した。
【００６０】
＜実施例４＞
下記の表７に示されるように、ＣＭＣの配合量を固定し、ベントナイトＡと粘稠剤の配合量を変化させ、混練水で使用される海水の塩分濃度を一定にして塩水泥水を上記の調製方法にて調製した。
【００６１】
【表７】
2020045406.tif 000010
【００６２】
上記の表７に示されるように、ベントナイトＡの配合量が６０ｋｇ／ｍ３、ＣＭＣの配合量が３ｋｇ／ｍ３、粘稠剤の配合量が２５ｋｇ／ｍ３の場合（試料番号１６を参照）、ファンネル粘性（ＦＶ）が管理値の条件（２０〜３６秒）を逸脱した。したがって、上記の表６及び表７に示される結果から、水ガラス系の粘稠剤の配合の下限は１５ｋｇ／ｍ３（許容値：−１０％、すなわち１３．５ｋｇ／ｍ３）で、上限は２０ｋｇ／ｍ３（許容値：＋１０％、すなわち２２ｋｇ／ｍ３）であることが分かる。
【００６３】
また、上記の表７に示されるように、ＣＭＣの配合量を３ｋｇ／ｍ３、粘稠剤の配合量を２０ｋｇ／ｍ３に固定し、ベントナイトＡを３０〜１２０ｋｇ／ｍ３の間で変化させた場合、ベントナイトＡが４０〜１００ｋｇ／ｍ３の間において全ての管理項目の管理値の条件を満足した。したがって、ベントナイトＡの配合の下限は４０（許容値：−１０％、すなわち３６ｋｇ／ｍ３）で、上限は１００ｋｇ／ｍ３（許容値：＋１０％、すなわち１１０ｋｇ／ｍ３）であることが分かる。
【００６４】
実施例１〜４の結果から、ベントナイトＡの配合量は、３６〜１１０ｋｇ／ｍ３が好ましく、より好ましくは４０〜１００ｋｇ／ｍ３であり、ＣＭＣの配合量は、１．８〜３．３ｋｇ／ｍ３が好ましく、より好ましくは２〜３ｋｇ／ｍ３であり、粘稠剤の配合量は、１３．５〜２２が好ましく、より好ましくは１５〜２０ｋｇ／ｍ３であると言える。
【００６５】
＜実施例５＞
下記の表８に示されるように、ベントナイトＡの配合量、ＣＭＣの配合量（配合量０の場合もある。）、粘稠剤の配合量（配合量０の場合もある。）、及び混練水で使用される海水の塩分濃度を変化させて、塩水泥水を上記の調製方法にて調製した。
【００６６】
【表８】
2020045406.tif 000011
【００６７】
＜比較例１＞
下記の表９に示されるように、粘稠剤を配合せずに、ＣＭＣの配合量のみを変化させ、混練水で使用される海水の塩分濃度を一定にして塩水泥水を上記の調製方法（粘稠剤添加工程は無し）にて調製した。
【００６８】
【表９】
2020045406.tif 000012
【００６９】
上記の表９に示されるように、ＣＭＣのみを増減させた場合、ファンネル粘性（ＦＶ）が改善されたが、ＣＭＣの配合量を２ｋｇ／ｍ３以上としても、ブリーディング率は一向に改善されなかった。
【００７０】
＜比較例２＞
下記の表１０に示されるように、ＣＭＣを配合せずに、粘稠剤の配合量のみを変化させ、混練水で使用される海水の塩分濃度を一定にして塩水泥水を上記の調製方法（ＣＭＣ添加工程は無し）にて調製した。
【００７１】
【表１０】
2020045406.tif 000013
【００７２】
上記の表１０に示されるように、粘稠剤の配合量を増加させることで、ブリーディング率を抑えることができるが、ｐＨ、ケーキ厚及びろ過水量が増加し、管理値を超えてしまった。
【００７３】
＜比較例３＞
下記の表１１に示されるように、ＣＭＣ及び粘稠剤を配合せずに、ベントナイトＡのみを用い、混練水として、清水及び異なる複数の塩分濃度の海水を用いて清水混練ベントナイト泥水及び複数の塩水混練ベントナイト泥水を調製した。
【００７４】
【表１１】
2020045406.tif 000014
【００７５】
上記の表１１に示されるように、清水混練ベントナイト泥水は、全ての管理項目の管理値の条件を満足するものであったが、混練水として海水を用いた場合、塩水混練ベントナイト泥水の性状が劣化し、試料番号４９の塩水混練ベントナイト泥水のように、ベントナイトを大量に用いたとしても、ケーキ厚が管理値の条件（≦２ｍｍ）を超えてしまい、泥水の性状改善には限界があった。
【００７６】
＜比較例４＞
下記の表１２に示されるように、ＣＭＣ及び粘稠剤に代えて、海水を改質するソーダ灰及び／又は苛性ソーダを配合し、混練水で使用される海水の塩分濃度を一定にして塩水混練ベントナイト泥水を調製した。
【００７７】
【表１２】
2020045406.tif 000015
【００７８】
上記の表１２に示されるように、ソーダ灰及び／又は苛性ソーダを多く使用した割には、泥水の性状が思うように改善されない。
【００７９】
＜比較例５＞
下記の表１３に示されるように、粘稠剤を配合せずに、エーテル化度が０．７５程度の低エーテル化度ＣＭＣを配合して塩水混練ベントナイト泥水を調製するとともに、エーテル化度が１．３程度の高エーテル化度ＣＭＣを配合して塩水混練ベントナイト泥水を調製した。
【００８０】
【表１３】
2020045406.tif 000016
【００８１】
上記の表１３に示されるように、低エーテル化度ＣＭＣを配合した塩水混練ベントナイト泥水に比べて、高エーテル化度ＣＭＣを配合した塩水混練ベントナイト泥水の方がファンネル粘性（ＦＶ）等の管理項目に関しては良好な結果であった。しかし、いずれの塩水混練ベントナイト泥水も、ブリーディング率の管理値の条件を満足せず、泥水工法に用いられる泥水として好ましい性状を示さなかった。
【００８２】
＜塩分濃度に応じた使用添加材の選択＞
図２のグラフに示されるように、塩水の塩分濃度が０．２５ｗ／ｖ％までならば、ベントナイト４０〜６０ｋｇ／ｍ３のみで良好な塩水泥水を得ることができる。塩分濃度が０．２５ｗ／ｖ％以上の場合、塩分濃度が０．７５ｗ／ｖ％までならばベントナイトに高エーテル化度ＣＭＣを添加することで、良好な塩水泥水を得ることができる。塩分濃度が０．７５ｗ／ｖ％以上である場合は、ベントナイトに高エーテル化度ＣＭＣと粘稠剤とを添加することで、良好な塩水泥水を得ることができる。こうして、混練水の塩分濃度に応じて、添加材の量を調節することにより、塩水泥水の添加材の使用量を低減することができる。
【００８３】
＜塩水泥水の調製方法＞
塩水泥水の調製方法において、ＣＭＣは別途ＣＭＣ溶液として、ベントナイトは別途ベントナイト溶液として混練し、その後、両溶液を混合する。配合及び混練手順について以下に説明する。
【００８４】
［塩分濃度１．０〜３．５％の場合］
【表１４】
2020045406.tif 000017
【００８５】
［塩分濃度０．２５〜１．０％の場合］
【表１５】
2020045406.tif 000018
【００８６】
［塩分濃度０．２５〜１．０％の場合］
【表１６】
2020045406.tif 000019
【００８７】
＜混練手順＞
（ａ）海水にＣＭＣ紛体を混合しながら２％濃度のＣＭＣ溶液を３０秒間ミキサーで撹拌しながら作製し、少なくとも１時間膨潤させる。
（ｂ）海水にベントナイト紛体を混合し、ベントナイト溶液を３０秒間ミキサーで撹拌しながら作製する。
（ｃ）ＣＭＣ溶液とベントナイト溶液とを体積比率として９：９１〜１１：８９となるように混合し、３０秒間ミキサーで撹拌する（海水塩分濃度が０．２５〜１．０の場合混練終了）。
（ｄ）海水塩分濃度が１．０〜３．５％の場合、海水泥水（ベントナイト溶液、ＣＭＣ溶液）に粘調剤を体積比率で９８８：１２〜９９０：１０となるように混合し、３０秒間ミキサーで撹拌する。
【００８８】
＜塩水泥水のＣＭＣによる違い＞
使用するＣＭＣを今回使用したＳＫ  ＨＥ−３（エーテル化度１．３、分子量２５０万）から、ＴＧエーテル（エーテル化度１．０、分子量１０００万）に変更した場合の結果は、以下の表１７に示される通りであり、ＴＧエーテルを使用した場合、使用量を半減することができる。
【００８９】
【表１７】
2020045406.tif 000020
【００９０】
＜塩水泥水の粘稠剤による違い＞
使用する粘稠剤を今回使用したＴＡＣ−３Ｇ（比重：１．３７、モル比：３．５）から、１号珪酸Ａ（比重：１．４２、モル比：２．０）と、１号珪酸Ｂ（比重：１．４２、モル比：２．２）に変更した場合の性状は、以下の表１８に示される通りであり、１号珪酸Ａ、１号珪酸Ｂを使用した場合、ＴＡＣ−３Ｇを使用した場合よりもＦＶがやや低下するが、以下の表１８に示されるように、いずれも管理値を満たしている。
【００９１】
【表１８】
2020045406.tif 000021
【００９２】
＜塩水泥水のベントナイトによる違い＞
ベントナイトＡ（ＴＡＣ−αＩＩ）、ベントナイトＢ（ＴＡＣ−α）、ベントナイトＣ（ＴＡＣ−βＩＩ）において、図１に示されるＦＶ値２０〜３６秒の範囲における比重の最大値と最小値＋αの配合で、塩水泥水の性状確認を行った。その結果が表１９〜２１に示されている。
【００９３】
［ベントナイトＡ］
【表１９】
2020045406.tif 000022
【００９４】
［ベントナイトＢ］
【表２０】
2020045406.tif 000023
【００９５】
［ベントナイトＣ］
【表２１】
2020045406.tif 000024
【００９６】
ベントナイトＡを使用した場合、表１９に示されるように、比重１．１４（２２８ｋｇ／ｍ３）でケーキ厚が２．０ｍｍで管理値内であった。
【００９７】
ベントナイトＢ及びＣを使用した場合、表２０及び表２１に示されるように、比重１．１４（２２８ｋｇ／ｍ３）でケーキ厚が２．０ｍｍで管理値内であった。また、図１のファンネル粘性グラフより最大値と考えられていた比重１．１７５（３０１ｋｇ／ｍ３）ではケーキ厚が大幅に超過した。
【００９８】
上記の実施例等の結果から以下のことが言える。
（１）使用するベントナイト、ＣＭＣ、粘稠剤の種類によっては使用する量が変動するため、入手したものに応じて適宜調整して使用することになる。
（２）ベントナイトは種類に関わらす、ケーキ厚の問題で比重１．１４（２２８ｋｇ／ｍ３）が上限である。
（３）ＣＭＣは、エーテル化度、分子量の違いによって使用量が増減する。特に分量の影響が大きい。
（４）粘稠剤（水ガラス系に限る）は、比重１．３７〜１．４２、モル比２．０〜４．０までであれば、泥水性状にほぼ影響がない。比重が小さくなれば使用量が増えていく。このため、ＣＭＣと同様に、使用する量が変動することになり、入手したものに応じて適宜調整して使用することになる。
【００９９】
以上に述べたように、比較的良質で低比重のベントナイトをベースとして、粘稠剤（水ガラス等）の添加により、主としてブリーディングを低減し、高エーテル化度のＣＭＣの添加により、主としてろ過水量及びケーキ厚を低減し、少なくとも両添加材を添加することで、所定の泥水管理値を満たす良質な塩水泥水を得ることができる。
【産業上の利用可能性】
【０１００】
本発明の地中掘削用添加材、塩水泥水、及び塩水泥水の調製方法は、例えば、地下鉄、橋梁等の土木基礎工事、石油ボーリングや各種の鉱業用における深鉱用掘削において、掘削土砂を運搬するとともに、掘削壁を安定化させて壁面の崩壊を防ぐ目的で採用される泥水シールド工法、連続壁工法等の泥水工法において利用可能である。
【図１】
2020045406.tif 000025
【図２】
2020045406.tif 000026